(57)【要約】  エマルションの重量に基づいて２５〜７０重量％の有機過酸化物、シクロヘキサンジカルボン酸エステル、および水を含む、水性エマルション。このエマルションは貯蔵安定性があり、食品と接触するポリマー、特にＰＶＣの作製に使用することができる。【特許請求の範囲】
【請求項１】
エマルションの重量に基づいて２５〜７０重量％の有機過酸化物、
シクロヘキサンジカルボン酸エステル、および
水
を含む、水性エマルション。
【請求項２】
前記シクロヘキサンジカルボン酸エステルが、シクロヘキサンジカルボン酸ジイソノニル（ＤＩＮＣＨ）である、請求項１に記載のエマルション。
【請求項３】
前記シクロヘキサンジカルボン酸エステルが、前記エマルションの重量に基づいて０．１〜１０重量％の量で存在する、請求項１または２に記載のエマルション。
【請求項４】
凍結防止剤をさらに含む、請求項１から３のいずれか一項に記載のエマルション。
【請求項５】
前記凍結防止剤が、メタノール、エタノール、イソプロパノール、（エチレン）グリコール、プロパンジオール、グリセロール、およびこれらの混合物からなる群から選択される、請求項４に記載のエマルション。
【請求項６】
保護コロイドをさらに含む、請求項１から５のいずれか一項に記載のエマルション。
【請求項７】
乳化剤をさらに含む、請求項１から６のいずれか一項に記載のエマルション。
【請求項８】
前記乳化剤が、非イオン性界面活性剤である、請求項７に記載のエマルション。
【請求項９】
請求項１から８のいずれか一項に記載のエマルションの塩化ビニルモノマーの重合のための、使用。
【発明の詳細な説明】
【技術分野】
【０００１】
本発明は水性有機過酸化物エマルションおよび塩化ビニルの重合におけるその使用に関する。
【背景技術】
【０００２】
よく知られているように、有機過酸化物は熱的に不安定な化合物である。これらの過酸化物の分解は発熱性であるため、例えば周囲領域への熱損失により分解熱が放散できない場合には、危険である。熱が蓄積すると、分解反応が制御不能になることがある。このような望ましくない状況を回避するために、過酸化物は、典型的には、１種または複数の鈍感剤とともに配合される。鈍感剤の一例は水である。
【０００３】
水性有機過酸化物エマルションは、過酸化物が、小滴を形成して水相に分散しており、この水相が、例えば対流および／または蒸発により分解熱の除去に良好に適合しているため、一般に安全な製品と考えられている。
【０００４】
しかし、多くの水性有機過酸化物エマルションは、貯蔵に際して十分に安定ではない。商業的に使用されているほとんどの水性有機過酸化物エマルションは、低温、典型的には−２５℃〜０℃で貯蔵される。エマルション配合物は、粘度および液滴サイズに関して十分に最適化されるが、液滴の成長は依然として問題であり、この液滴の成長により、エマルション貯蔵寿命が短くなる。この液滴の成長は（最終的に）エマルションの層分離をもたらし、安全であると考えられていた配合物を安全でないものにする可能性がある。さらに、多くの用途において、例えばＰＶＣの製造において、フィッシュアイの数はエマルションの齢とともに増加する。
【０００５】
ＪＰ−Ａ−６２０８６００５は、けん化度５〜７０モル％の部分けん化ポリビニルアセテートを乳化安定剤として含む水性有機過酸化物エマルションに関する。部分けん化ポリビニルアセテートを使用すれば、エマルション不安定性の最悪の形態である、エマルションの層分離を防止することができるであろう。ｎ−ヘキサン、トルエン、キシレン、またはＩＰ（イソ−パラフィン）溶媒などの炭化水素系溶媒、ＤＢＰ（フタル酸ジブチル）、ＤＯＰ（フタル酸ジオクチル）、およびＤＯＡ（アジピン酸ジオクチル）などの可塑剤、または塩化メチレン、四塩化炭素、およびテトラクロロエチレンなどの塩素系溶媒を添加すれば、エマルションの安定性をさらに改善しうることが記載されている。ＤＯＰおよび四塩化炭素を使用する実施例が与えられている。改善されたエマルション安定性を得るために、比較的多量のＤＯＰおよび四塩化炭素（すなわち、１０重量％）が使用されたと思われる。
【０００６】
国際公開第２００２／０７６９３６号パンフレットで考察されているように、上記の可塑剤を含む水性有機過酸化物エマルションは依然として不安定性であり、すなわち貯蔵の際に液滴の成長がおこる。しかし、８より高いＡｐ／Ｐｏ比を有する可塑剤の使用により、より高い安定性が得られた。Ａｐ／Ｐｏ比は、可塑剤分子中に存在する炭素原子の数（芳香族炭素原子およびエステル基の炭素原子を除く）と分子中のエステル基の数との比を意味する。好ましい可塑剤は、フタル酸エステルおよびアジピン酸エステルであり、より具体的にはフタル酸ジイソノニル、フタル酸ジイソデシル、フタル酸ジイソウンデシル、フタル酸ジイソドデシル、およびアジピン酸ジイソデシルである。
【発明の概要】
【発明が解決しようとする課題】
【０００７】
今日の法律では、上記のアジピン酸エステルおよびフタル酸エステルは、食品と接触するポリマー中に存在することはもはや許されない。したがって、食品と接触するポリマー、特にＰＶＣの作製用に使用できる安定した有機過酸化物エマルションが必要とされている。
【課題を解決するための手段】
【０００８】
現在この目的は、シクロヘキサンジカルボン酸エステルを液滴成長阻害剤として使用することによって達成できることが見出されている。
したがって、本発明は、
エマルションの重量に基づいて２５〜７０重量％の有機過酸化物、
シクロヘキサンジカルボン酸エステル、および
水
を含む水性エマルションに関する。
【発明を実施するための形態】
【０００９】
シクロヘキサンジカルボン酸エステルは食品接触が承認されており、ＰＶＣの可塑剤として既知である。しかし、これらが過酸化物エマルション中の液滴成長阻害剤としても好適であることは驚くべきことである。
【００１０】
好適なシクロヘキサンジカルボン酸エステルの例は：
ジ−ｎ−オクチルシクロヘキサン−１，２−ジカルボキシレート、ジイソオクチルシクロヘキサン−１，２−ジカルボキシレート、ジ−２−エチルヘキシルシクロヘキサン−１，２−ジカルボキシレート、ジ−ｎ−ノニルシクロヘキサン−１，２−ジカルボキシレート、ジイソノニルシクロヘキサン−１，２−ジカルボキシレート、ジ−ｎ−デシルシクロヘキサン−１，２−ジカルボキシレート、ジイソデシルシクロヘキサン−１，２−ジカルボキシレート、ジ−ｎ−ウンデシルシクロヘキサン−１，２−ジカルボキシレート、ジイソドデシルシクロヘキサン−１，２−ジカルボキシレート、ジ−ｎ−オクタデシルシクロヘキサン−１，２−ジカルボキシレート、ジイソオクタデシルシクロヘキサン−１，２−ジカルボキシレート、ジ−ｎ−エイコシルシクロヘキサン−１，２−ジカルボキシレート、モノシクロヘキシルシクロヘキサン−１，２−ジカルボキシレート、ジシクロヘキシルシクロヘキサン−１，２−ジカルボキシレート  ジ−ｎ−ヘキシルシクロヘキサン−１，２−ジカルボキシレート、ジイソヘキシルシクロヘキサン−１，２−ジカルボキシレート、ジ−ｎ−ヘプチルシクロヘキサン−１，２−ジカルボキシレート、ジイソヘプチルシクロヘキサン−１，２−ジカルボキシレート、ジ−２−プロピルヘプチルシクロヘキサン−１，２−ジカルボキシレート、ジイソウンデシルシクロヘキサン−１，２−ジカルボキシレート、ジ−ｎ−ドデシルシクロヘキサン−１，２−ジカルボキシレート、ジ−ｎ−トリデシルシクロヘキサン−１，２−ジカルボキシレート、ジイソトリデシルシクロヘキサン−１，２−ジカルボキシレート、ジ−ｎ−ペンチルシクロヘキサン−１，２−ジカルボキシレート、およびジイソペンチルシクロヘキサン−１，２−ジカルボキシレートなどの、シクロヘキサン−１，２−ジカルボン酸ジアルキル（di-alkyl-cyclohexane-1,2-dicarboxylate）、
ジ−ｎ−オクチルシクロヘキサン−１，４−ジカルボキシレート、ジイソオクチルシクロヘキサン−１，４−ジカルボキシレート、モノ−２−エチルヘキシルシクロヘキサン−１，４−ジカルボキシレート、ジ−２−エチルヘキシルシクロヘキサン−１，４−ジカルボキシレート、ジ−ｎ−ノニルシクロヘキサン−１，４−ジカルボキシレート、ジイソノニルシクロヘキサン−１，４−ジカルボキシレート、ジ−ｎ−デシルシクロヘキサン−１，４−ジカルボキシレート、ジ−ｎ−ウンデシルシクロヘキサン−１，４−ジカルボキシレート、ジイソデシルシクロヘキサン−１，４−ジカルボキシレート、ジイソドデシルシクロヘキサン−１，４−ジカルボキシレート、ジ−ｎ−オクタデシルシクロヘキサン−１，４−ジカルボキシレート、ジイソオクタデシルシクロヘキサン−１，４−ジカルボキシレート、ジ−ｎ−エイコシルシクロヘキサン−１，４−ジカルボキシレート、モノシクロヘキシルシクロヘキサン−１，４−ジカルボキシレート、ジシクロヘキシルシクロヘキサン−１，４−ジカルボキシレート、ジ−ｎ−ヘキシルシクロヘキサン−１，４−ジカルボキシレート、ジイソヘキシルシクロヘキサン−１，４−ジカルボキシレート、ジ−ｎ−ヘプチルシクロヘキサン−１，４−ジカルボキシレート、ジイソヘプチルシクロヘキサン−１，４−ジカルボキシレート、ジ−２−プロピルヘプチルシクロヘキサン−１，４−ジカルボキシレート、ジイソウンデシルシクロヘキサン−１，４−ジカルボキシレート、ジ−ｎ−ドデシルシクロヘキサン−１，４−ジカルボキシレート、ジ−ｎ−トリデシルシクロヘキサン−１，４−ジカルボキシレート、ジイソトリデシルシクロヘキサン−１，４−ジカルボキシレート、ジ−ｎ−ペンチルシクロヘキサン−１，４−ジカルボキシレート、ジイソペンチルシクロヘキサン−１，４−ジカルボキシレートなどの、シクロヘキサン−１，４−ジカルボン酸ジアルキル（di-alkyl-cyclohexane-1,4-dicarboxylate）、および
ジ−ｎ−オクチルシクロヘキサン−１，３−ジカルボキシレート、ジイソオクチルシクロヘキサン−１，３−ジカルボキシレート、ジ−２−エチルヘキシルシクロヘキサン−１，３−ジカルボキシレート、ジ−ｎ−ノニルシクロヘキサン−１，３−ジカルボキシレート、ジイソノニルシクロヘキサン−１，３−ジカルボキシレート、ジ−ｎ−デシルシクロヘキサン−１，３−ジカルボキシレート、ジイソデシルシクロヘキサン−１，３−ジカルボキシレート、ジ−ｎ−ウンデシルシクロヘキサン−１，３−ジカルボキシレート、ジイソドデシルシクロヘキサン−１，３−ジカルボキシレート、ジ−ｎ−オクタデシルシクロヘキサン−１，３−ジカルボキシレート、ジイソオクタデシルシクロヘキサン−１，３−ジカルボキシレート、ジ−ｎ−エイコシルシクロヘキサン−１，３−ジカルボキシレート、モノシクロヘキシルシクロヘキサン−１，３−ジカルボキシレート、ジシクロヘキシルシクロヘキサン−１，３−ジカルボキシレート、ジ−ｎ−ヘキシルシクロヘキサン−１，３−ジカルボキシレート、ジイソヘキシルシクロヘキサン−１，３−ジカルボキシレート、ジ−ｎ−ヘプチルシクロヘキサン−１，３−ジカルボキシレート、ジイソヘプチルシクロヘキサン−１，３−ジカルボキシレート、ジ−２−プロピルヘプチルシクロヘキサン−１，３−ジカルボキシレート、ジイソウンデシルシクロヘキサン−１，３−ジカルボキシレート、ジ−ｎ−ドデシルシクロヘキサン−１，３−ジカルボキシレート、ジ−ｎ−トリデシルシクロヘキサン−１，２−ジカルボキシレート、ジイソトリデシルシクロヘキサン−１，３−ジカルボキシレート、ジ−ｎ−ペンチルシクロヘキサン−１，３−ジカルボキシレート、およびジイソペンチルシクロヘキサン−１，３−ジカルボキシレートなどの、シクロヘキサン−１，３−ジカルボン酸ジアルキルである。
【００１１】
好ましくは、シクロヘキサンジカルボン酸エステルは、シクロヘキサン−１，２−ジカルボン酸ジアルキルである。最も好ましくは、１，２−シクロヘキサンジカルボン酸ジイソノニル（di-isononyl-1,2-cyclohexane dicarboxylate）である。
【００１２】
エマルションは、２種以上の不混和性液体の混合物であり、一方の液体は液滴の形態で、他方の液体中に存在する。したがって、本発明は、貯蔵温度および取り扱い温度で液体である有機過酸化物を含む水性有機過酸化物エマルションに関する。
【００１３】
本発明によるエマルションにおいて、有機過酸化物の液滴体積分布の９９パーセンタイル（ｄ９９）は、−２０℃で１２週間の貯蔵中に、好ましくは、１５μｍを超えず、より好ましくは１０μｍを超えず、さらにより好ましくは８μｍを超えず、最も好ましくは６μｍを超えない。液滴体積分布の変化は、エマルションの粘度および貯蔵安定性に影響を及ぼす。また、ＰＶＣ作製の場合に、より大きな有機過酸化物液滴を有するエマルションを使用した場合、例えば、フィッシュアイの数が増加することによって、重合プロセスに悪影響を及ぼすことがある。液滴体積分布は、光散乱技術を用いる従来の方法で決定し、例えばＭａｌｖｅｒｎ型３０００装置を使用して測定する。
【００１４】
本発明による水性有機過酸化物エマルションの貯蔵安定性を最適化するのに必要なシクロヘキサンジカルボン酸エステルの量は、有機過酸化物の種類および量、ならびにシクロヘキサンジカルボン酸エステルの種類に依存する。典型的には、エマルションの総重量に基づいて、０．１〜１０、好ましくは０．５〜５、より好ましくは０．５〜３、最も好ましくは０．５〜２重量％の量を使用する。
【００１５】
本発明により配合することができる有機過酸化物は、液体有機過酸化物、より好ましくは極性液体有機過酸化物である。液体有機過酸化物の群には、ヒドロペルオキシド、ペルオキシエステル、ペルオキシカーボネート（peroxycarbonate）、ペルオキシジカーボネート（peroxydicarbonate）、過酸化ジアシル（diacyl peroxide）、過酸化ジアルキル（dialkyl peroxide）、およびビス（アシルペルオキシ）アルカンが含まれる。ペルオキシエステルおよび過酸化ジアシルが好ましい。
【００１６】
本発明による使用のための好ましい有機過酸化物の例は、過酸化ジイソブチリル（diisobutyryl peroxide）、ペルオキシネオデカン酸クミル、ペルオキシネオデカン酸１，１，３，３−テトラメチルブチル、ペルオキシネオデカン酸ｔｅｒｔ−アミル、ペルオキシネオデカン酸ｔｅｒｔ−ブチル、ジブチルペルオキシジカーボネート、１，１，３，３−テトラメチルブチルペルオキシ−２−エチルヘキサノエート、１，１，３，３−テトラメチルブチルペルオキシピバレート、ｔｅｒｔ−ブチルペルオキシネオヘプタノエート、ｔｅｒｔ−アミルペルオキシ−２−エチルヘキサノエート、ｔｅｒｔ−アミルペルオキシピバレート、ｔｅｒｔ−ブチルペルオキシ−２−エチルヘキサノエート、ｔｅｒｔ−ブチルペルオキシピバレート、ｔｅｒｔ−ブチルペルオキシジエチルアセテート、ｔｅｒｔ−ブチルペルオキシイソブチレート、ジ（２−エチルヘキシル）ペルオキシジカーボネート、ジ（３，５，５−トリメチルヘキサノイル）ペルオキシド、２，５−ジメチル−２，５−ジ（２−エチルヘキサノイルペルオキシ）ヘキサン、１−ヒドロペルオキシ−１，３−ジメチルブチルペルオキシピバレート、１−（２−エチルヘキシルペルオキシ）−１，３−ジメチルブチルペルオキシピバレート、２−（２−エチルヘキサノイルペルオキシ）−２−（ピバロイルペルオキシ）−４−メチル−ペンタン、および２−（２−エチルヘキシルオキシカルボニルペルオキシ）−２−（イソブタノイルペルオキシ）−５−メチル−ヘキサンである。
【００１７】
より好ましくは、本発明に従って使用される有機過酸化物は、ペルオキシネオデカン酸クミル、ペルオキシネオデカン酸ｔｅｒｔ−ブチル、過酸化ジイソブチリル、１，１，３，３−テトラメチルブチルペルオキシネオデカノエート、ｔｅｒｔ−アミルペルオキシネオデカノエート、ジ（２−エチルヘキシル）ペルオキシジカーボネート、ジ−ｓｅｃ−ブチルペルオキシジカーボネート、ｔｅｒｔ−ブチルペルオキシネオヘプタノエート、ｔｅｒｔ−アミルペルオキシピバレート、ｔｅｒｔ−ブチルペルオキシピバレート、ジ（３，５，５−トリメチルヘキサノイル）ペルオキシド、１−（２−エチルヘキシルペルオキシ）−１，３−ジメチルブチルペルオキシピバレート、および（２−（２−エチルヘキサノイルペルオキシ）−２−（ピバロイルペルオキシ）−４−メチルペンタンからなる群から選択される。最も好ましくは、本発明により使用される有機過酸化物は、ペルオキシネオデカン酸クミル、ペルオキシネオデカン酸ｔｅｒｔ−ブチル、ペルオキシネオヘプタン酸ｔｅｒｔ−ブチル、およびペルオキシピバリン酸１−（２−エチルヘキシルペルオキシ）−１，３−ジメチルブチル、およびジ（３，５，５−トリメチルヘキサノイル）ペルオキシド（di(3,5,5-trimethylhexanoyl) peroxide）からなる群から選択される。
【００１８】
本発明の水性有機過酸化物エマルションは、エマルションの総重量に基づいて２５〜７０重量％の有機過酸化物を含有する。好ましくは、エマルション中の有機過酸化物の量は、３０〜６５重量％、より好ましくは３５〜６０重量％、最も好ましくは４０〜６０重量％である。
【００１９】
エマルション中の水の量は、好ましくは２０〜７０重量％、より好ましくは２５〜５０重量％、最も好ましくは２５〜４０重量％の範囲である。
【００２０】
エマルションは、好ましくは、凍結防止剤も含有する。
任意の従来の凍結防止剤を使用することができる。好ましくは、メタノール、エタノール、イソプロパノール、（エチレン）グリコール、プロパンジオール、グリセロール、およびそれらの混合物、より好ましくは、メタノール、エタノール、プロパンジオールおよびそれらの混合物を使用する。これらの薬剤は、重合プロセスにほとんど影響を及ぼさないことが知られている。当業者は、凍結防止剤に対する水の比率のバランスをとることに何の困難もないであろう。典型的には、本発明によるエマルションに使用する凍結防止剤の量は、水の量よりも少ない。好ましい水／凍結防止剤の重量比は、３／１〜２／１の間の範囲である。
【００２１】
エマルションは、好ましくは、保護コロイドも含有する。
任意の従来の保護コロイドを使用することができる。好適な保護コロイドとしては、部分的に加水分解された（または、けん化された）ポリビニルアセテート、ポリビニルピロリドン、ポリアクリレート、セルロース、セルロース誘導体、デンプンおよびデンプン誘導体が挙げられる。特に有用なのは、部分的に加水分解された／けん化されたポリビニルアセテート、セルロース、セルロース誘導体、デンプン、およびデンプン誘導体である。典型的には、好ましくは５０〜７５モル％の加水分解度を有するポリビニルアセテート（ＰＶＡ）を使用する。
【００２２】
本発明によるエマルションに使用する保護コロイドの量は、有機過酸化物の種類および量、ならびに最終エマルションの所望の粘度に依存する。典型的には、最終エマルション中の保護コロイドの量は、エマルションの総重量を基準として、０．５〜１０重量％の間、好ましくは０．５〜５重量％の間、より好ましくは０．５〜３重量％の間、最も好ましくは０．５〜２重量％の間である。
【００２３】
好ましくは、本発明によるエマルションは、従来の乳化剤をさらに含有する。好適な乳化剤は当業者に知られており、非イオン性、アニオン性、カチオン性および両性界面活性剤、ならびにそれらの混合物を含む。これらの乳化剤は、それらの通常の量で組み込んでもよい。好ましくは、非イオン性界面活性剤、より好ましくはＨＬＢ（親水性−親油性バランス）値が７以上、さらにより好ましくは１６以上の非イオン性界面活性剤を使用する。
【００２４】
本発明の水性有機過酸化物エマルションは、リン酸塩およびクエン酸塩緩衝剤などのｐＨ調整剤、金属イオン封鎖剤、殺真菌剤などの殺生物剤、オゾン劣化防止剤、酸化防止剤、劣化防止剤、ＵＶ安定剤、架橋助剤、コモノマー、帯電防止剤、発泡剤、離型剤、およびプロセスオイルを含む、その他の添加剤もまた、任意に含有してもよい。これらの添加剤は、それらの通常の量で添加してもよい。
【００２５】
本発明のエマルションは、従来方式で作製することができる。典型的には、エマルションの成分は、高速ミキサー、コロイドミル、パールミル、ボールミル、圧力式ホモジナイザー、流動化装置および超音波ホモジナイザーなどの周知の機器を使用して、混合および／または均質化する。本発明により使用する有機過酸化物の多くは、高温では安定ではないので、混合および／または均質化は、典型的には１５℃より低い温度、好ましくは有機過酸化物の自己促進分解温度（ＳＡＤＴ）よりはるかに低い温度で実施する。
【００２６】
本発明はまた、重合プロセス、架橋反応、不飽和ポリエステル樹脂の硬化、ポリマー改質プロセス、およびある種の化学物質の合成のような、フリーラジカルが関与する他の反応における上記水性有機過酸化物エマルションの使用に関する。
【００２７】
本発明のエマルションは、好ましくは重合プロセス、より好ましくは塩化ビニルモノマー（ＶＣＭ）の重合、およびＶＣＭとスチレンまたは（メタ）アクリル酸との共重合に使用する。最も好ましいのは、ＰＶＣを調製するための懸濁重合プロセスにおける本発明によるエマルションの使用である。
【００２８】
本発明を、以下の実施例によりさらに例示する。
【実施例】
【００２９】
［基本手順］
以下の実施例では、水性有機過酸化物エマルションを、以下の基本手順によって作製した。−１０℃で冷却した容器に、有機過酸化物（最終含量は、エマルションの総重量に基づいて５０重量％である）、ＰＶＡ（ポリビニルアセテート、加水分解度６２．５〜６７．５％、Ｕｎｉｔｉｋａ製）、液滴成長阻害剤、可塑剤エステル（表参照）、および非イオン性界面活性剤（Ｃ１６／Ｃ１８エトキシル化アルコール）、水、およびメタノールを添加し、これを以下の実施例に示す。有機過酸化物は、ＵｌｔｒａＴｕｒｒａｘ  Ｓ２５Ｎ−２５ＧＭ型を最大出力にて使用して（４分／エマルション１ｋｇ）、その間エマルションの温度を１５℃より低くに保った状態で分散させた。
【００３０】
液滴体積分布は、Ｍａｌｖｅｒｎ  ３０００型装置を使用して、光散乱技術によって決定した。表中、ｄ９９（μｍで表す）は、エマルション中の有機過酸化物の液滴体積分布の９９パーセンタイルであり、ｄ５０（μｍで表す）は、エマルション中の有機過酸化物の液滴体積分布の５０パーセンタイルである。エマルションサンプルを−２０℃で貯蔵し、データを室温で採取した。
Ｂｒｏｏｋｆｉｅｌｄ  ＬＶＴ（スピンドル３、１２および３０ＲＰＭ）を用い、−１０℃で粘度を測定した。
【００３１】
［実施例１、比較例ＡおよびＢ］
ペルオキシヘプタン酸ｔｅｒｔ−ブチルを過酸化物として使用し、アジピン酸ジイソデシル（ＤＩＤＡ）、アジピン酸ジオクチル（ＤＯＡ）、およびシクロヘキサンジカルボン酸ジイソノニル（ＤＩＮＣＨ）を液滴成長阻害剤として使用して、３種のエマルションを上記手順に従って作製した。
【００３２】
【表１】
2019512579.tif 000002
本表は、ＤＩＮＣＨが非常に良好な液滴成長阻害剤であることを示している。その性能は、ＤＩＤＡの性能に匹敵し、ＤＯＡの性能よりはるかに優れている。後者のＤＯＡは、４週間後にｄ９９＞１５μｍになった。
ＤＩＤＡおよびＤＯＡとは対照的に、ＤＩＮＣＨは食品接触が承認されている。
【００３３】
［実施例２、比較例ＣおよびＤ］
過酸化物としてペルオキシネオデカン酸ｔｅｒｔ−ブチルを使用したこと以外は、実施例１ならびに比較例ＡおよびＢを繰り返した。
【００３４】
【表２】
2019512579.tif 000003
【００３５】
［実施例３、比較例ＥおよびＦ］
過酸化物としてペルオキシネオデカン酸ｔｅｒｔ−アミルを使用したこと以外は、実施例１ならびに比較例ＡおよびＢを繰り返した。
【００３６】
【表３】
2019512579.tif 000004
【国際調査報告】
2019512579.tif 000005
2019512579.tif 000006